(57)【要約】      （修正有）【課題】電極に使用されるタングステンに含まれる阻害物質の含有量に応じて、一々実験することなく適正な臭素濃度を簡単に規定できるようにする。【解決手段】発光管内にタングステン電極が対向配設されると共に、所定量の臭素が封入されて成る高圧放電ランプにおいて、発光管内の封入臭素濃度ＣＳを、次式により算出される濃度に規定した。  式：ＣＳ＝Ｅ（ＣＷ＋ＣＨ）      ＣＳ：封入臭素濃度      Ｅ  ：誤差係数（＝０.９〜１.１）      ＣＷ：基準臭素濃度（＝１.４〜１.６［×１０−４μｍｏｌ／ｍｍ３］）      ＣＨ：補正臭素濃度（＝ΣＱｎ（＝１〜１０）／Ｖ＝Σ（Ｍｎ／Ａｎ）／Ｖ）      Ｑｎ：タングステン電極が発光管内に突出する部分に含まれる１０種類のタングステンハロゲン輸送サイクル阻害物質の夫々と反応する臭素のモル数      Ｖ  ：発光管有効容積      Ｍｎ：発光管内に突出された電極部分に含まれる各阻害物質の含有量      Ａｎ：各阻害物質の原子量【選択図】図１
2008041618.tif 000002
【特許請求の範囲】
【請求項１】
発光管内にタングステン電極が対向配設されると共に、所定量の臭素が封入されて成る高圧放電ランプにおいて、
前記発光管内の封入臭素濃度ＣＳが、次式により算出される濃度に規定されていることを特徴とする高圧放電ランプ。
式：ＣＳ＝Ｅ（ＣＷ＋ＣＨ）
ＣＳ：封入臭素濃度
Ｅ  ：誤差係数（＝０.９〜１.１）
ＣＷ：基準臭素濃度（＝１.４〜１.６［×１０−４μｍｏｌ／ｍｍ３］）
ＣＨ：補正臭素濃度（＝ΣＱｎ（＝１〜１０）／Ｖ＝Σ（Ｍｎ／Ａｎ）／Ｖ）
Ｑｎ：タングステン電極が発光管内に突出する部分に含まれる１０種類のタングス            テンハロゲン輸送サイクル阻害物質（Ａｌ、Ｃｕ、Ｍｎ、Ｓｉ、Ｋ、Ｃａ、            Ｍｇ、Ｓｎ、Ｕｒ、Ｔｈ）の夫々と反応する臭素のモル数（ｍｏｌ）
Ｖ  ：発光管有効容積
Ｍｎ：発光管内に突出された電極部分に含まれる各阻害物質の含有量
Ａｎ：各阻害物質の原子量
【請求項２】
前記タングステン電極が、モリブデンＭｏの含有率を５ｐｐｍ以下、アルミニウムＡｌ、コバルトＣｏ、鉄Ｆｅ、ニッケルＮｉ及びシリコンＳｉの含有率を夫々１ｐｐｍ以下とするノンドープタングステンで形成された請求項１記載の高圧放電ランプ。
【請求項３】
前記一対の電極の少なくとも一方は、ノンドープタングステンで形成された電極ロッドの放電側先端部近傍にノンドープタングステンで形成されたコイルが巻回され、そのコイルが加熱溶融されて前記電極ロッドに固定されて成る請求項１又は２記載の高圧放電ランプ。
【請求項４】
前記タングステン電極として、モリブデンＭｏの含有率が１ｐｐｍ以下とするノンドープタングステンを用いた請求項１乃至３のいずれか記載の高圧放電ランプ。
【請求項５】
前記発光管がノンアルカリ石英で形成された請求項１記載の高圧放電ランプ。
【発明の詳細な説明】
【技術分野】
【０００１】
本発明は、発光管内にタングステン電極が対向配設されると共に、所定量の臭素が封入されて成る高圧放電ランプに関する。
【背景技術】
【０００２】
液晶プロジェクターなどの投射型画像表示装置には、点光源に近似させた高輝度光源が望ましく、ショートアーク型高圧水銀放電ランプが用いられている。
そのショートアーク型高圧水銀放電ランプは、発光物質である水銀と、始動補助ガスとしてのアルゴンの他に、微量なハロゲンが化合物として封入されている。
【０００３】
ハロゲンは、ランプ点灯時にアークが接することにより最も高温となるタングステン電極先端部から蒸発したタングステンを電極先端に戻すように、タングステンハロゲン輸送サイクル作用を利用すべく封入している。
即ち、電極から蒸発したタングステンが発光管内壁に付着して黒化を生ずるが、その高温雰囲気中にハロゲンが存在すると、発光管内壁に付着したタングステンと反応してオキシ臭化タングステンとなり、これが電極先端に戻るタングステンハロゲン輸送サイクルが形成される。
【特許文献１】特開平０６−０５２８３０
【０００４】
しかし、ここに例示されているハロゲン族の内、沃素Ｉを用いると、封入濃度を上限値まで高めてもタングステンハロゲン輸送サイクルを維持するようには全く機能しない。また、塩素Ｃｌを用いると、極めて反応性が強いため、封入濃度を下限値１０−６μｍｏｌ／ｍｍ３まで低くしてもタングステン電極先端の変形や、電極根元の腐食による細りが早期に発生するだけでなく、このような低濃度でバラツキなく安定的に封入することさえ困難であった。
さらに、臭素（Ｂｒ）を用いた場合、その上限値として開示されている濃度１０−４μｍｏｌ／ｍｍ３を封入しても、濃度不足と思われる黒化現象を早期に生じるという問題があった。
【０００５】
一方、高圧動作するランプの寿命末期において、点灯繰返しによる熱履歴に起因して発光管が熱応力限界を超えて破裂するため、その前に電極を落下させて破裂防止を図る技術が提案されている。
【特許文献２】特開平１１−２９７２７４
【０００６】
これは、発光管内の封入臭素濃度を適正に設定することにより、電極の先細りを起こさせ、所望のランプ寿命の直前で積極的に電極折れを生じさせることにより不点にして、発光管の破裂を防止しようとするものである。
しかしながら、タングステンメーカで精製されるファイブ９と称される９９．９９９％の純タングステン電極といえども、精製されたロットごとにその組成は微妙に異なり、実験の結果、適正な封入臭素濃度はタングステン電極の製造ロットごとに微妙に異なることが判明した。
【０００７】
臭素濃度の決定に際しては、同一ロットのタングステン電極を用いて発光管内の臭素濃度のみが異なる放電ランプを何種類か製造し、実際に点灯実験を行うことにより最適臭素濃度を実験的に求めるのが一般的であるが、２０００〜５０００時間程度のランプ寿命がある高圧放電ランプについて連続点灯実験をしても臭素濃度決定までに３〜７ヶ月もかかり、定格電圧の倍の電圧を印加して連続点灯させる過負荷連続点灯実験を行なっても臭素濃度決定までに１〜３ヶ月はかかるという問題があった。
【０００８】
このため、本発明者らはさらに実験を重ね、封入臭素濃度の違いの原因を究明したところ、タングステン電極には、タングステンハロゲン輸送サイクル阻害物質（以下、単に「阻害物質」という）が不純物として僅かながら含まれており、しかも、そのような阻害物質含有量がロットごとに異なることが判明した。
そして、さらに研究を重ねた結果、発光管内では、タングステンハロゲン輸送サイクルの反応が生じているが、同時に、阻害物質とハロゲンが反応するため、そのハロゲン相当分は、タングステンハロゲン輸送サイクルに寄与しないことが判明した。
【０００９】
発光管の封入臭素濃度は理論的には熱力学的計算により定まるが、この場合、阻害物質の濃度は全く考慮されていないため、現実には実験により求めざるを得ない。
しかしながら、個々に実験するのは面倒であるので、阻害物質の含まれていないタングステンを電極として用いたときに、熱力学的計算あるいは実験的に、適正なタングステンハロゲン輸送サイクルを生ずる基準臭素濃度を求めておき、実際に使用するタングステン電極に含まれる阻害物質含有量に応じた何らかの修正を加えることができれば、適正な封入臭素濃度を簡単に決定することができる。
【発明の開示】
【発明が解決しようとする課題】
【００１０】
そこで本発明は、発明者のこのような知見に基づきなされたもので、電極に使用されるタングステンに含まれる阻害物質の含有量に応じて、一々実験することなく適正な臭素濃度を簡単に規定できるようにすることを技術的課題としている。
【課題を解決するための手段】
【００１１】
この課題を解決するために、本発明は、発光管内にタングステン電極が対向配設されると共に、所定量の臭素が封入されて成る高圧放電ランプにおいて、前記発光管内の封入臭素濃度ＣＳが、次式により算出される濃度に規定されていることを特徴とする。
式：ＣＳ＝Ｅ（ＣＷ＋ＣＨ）
ＣＳ：封入臭素濃度
Ｅ  ：誤差係数（＝０.９〜１.１）
ＣＷ：基準臭素濃度（＝１.４〜１.６［×１０−４μｍｏｌ／ｍｍ３］）
ＣＨ：補正臭素濃度（＝ΣＱｎ（＝１〜１０）／Ｖ＝Σ（Ｍｎ／Ａｎ）／Ｖ）
Ｑｎ：タングステン電極が発光管内に突出する部分に含まれる１０種類のタングス            テンハロゲン輸送サイクル阻害物質（Ａｌ、Ｃｕ、Ｍｎ、Ｓｉ、Ｋ、Ｃａ、            Ｍｇ、Ｓｎ、Ｕｒ、Ｔｈ）の夫々と反応する臭素のモル数（ｍｏｌ）
Ｖ  ：発光管有効容積
Ｍｎ：発光管内に突出された電極部分に含まれる各阻害物質の含有量
Ａｎ：各阻害物質の原子量
【発明の効果】
【００１２】
本発明によれば、封入臭素濃度ＣＳは、基本的には、タングステンハロゲン輸送サイクル阻害物質が含まれていないタングステン電極を使用したと想定したときの基準臭素濃度ＣＷと、阻害物質の含有量に応じて定まる補正臭素濃度ＣＨの和に基づいて規定される。
基準臭素濃度ＣＷは、例えば、阻害物質の濃度が０あるいは極めて低いタングステン材料で形成された電極を取り付けたランプを点灯させたときに、タングステンハロゲン輸送サイクルを生ずる最適な濃度を、実験的又は理論的に求めれば良い。
本発明では、１０種類の各阻害物質の濃度がいずれも０.２ｐｐｍ以下のタングステン材料を用いて実験により得られた値を基準臭素濃度ＣＷ＝１.４〜１.６［×１０−４μｍｏｌ／ｍｍ３］とした。
補正臭素濃度ＣＨは、Ａｌ、Ｃｕ、Ｍｎ、Ｓｉ、Ｋ、Ｃａ、Ｍｇ、Ｓｎ、Ｕｒ、Ｔｈの１０種類のタングステンハロゲン輸送サイクル阻害物質が放電により高温高圧のプラズマ状態となっている発光管内に蒸発したときに、一価として反応すると想定して臭素と反応するモル濃度を求めた。
このとき、タングステン電極中、発光管内に突出する部分に存在する各阻害物質の質量Ｍｎ（ｎ＝１〜１０）を基準として、これを原子量Ａｎ（ｎ＝１〜１０）で割ることにより、臭素が夫々の阻害物質と反応するモル数Ｑｎ（ｎ＝１〜１０）を算出し、その総モル数ΣＱｎ（ｎ＝１〜１０）を発光管の容積Ｖで割ることにより補正臭素濃度ＣＨ＝ΣＱｎ（ｎ＝１〜１０）／Ｖが求められる。
最後に、基準臭素濃度ＣＷと補正臭素濃度ＣＨの和に誤差係数Ｅをかけて封入臭素濃度ＣＳが算出される。
この誤差係数は、阻害物質の含有量の測定誤差や、金属が一価で臭素と反応すると想定したことによる誤差を相殺するもので、±１０％の範囲を見込んでいる。
【００１３】
このように算出された濃度で臭素を封入したところ、阻害物質の含有量が異なるタングステンで電極を形成した場合でも、適正なタングステンハロゲン輸送サイクルにより、ランプ寿命が長く、早期黒化を起さず、さらに、寿命末期に積極的に電極折れを起させて点灯不能とし発光管の破裂を防止することのできる適正な封入臭素濃度を実験によらず簡単に決定することができるという効果を奏する。
【発明を実施するための最良の形態】
【００１４】
本例では、電極に使用されるタングステンに含まれる阻害物質の含有量に応じて、一々実験することなく適正な臭素濃度を簡単に決定するという目的を達成するために、発光管内にタングステン電極が対向配設されると共に、所定量の臭素が封入されて成る高圧放電ランプにおいて、前記発光管内の封入臭素濃度ＣＳを、次式により算出される濃度に規定することとした。
式：ＣＳ＝Ｅ（ＣＷ＋ＣＨ）
ＣＳ：封入臭素濃度
Ｅ  ：誤差係数（＝０.９〜１.１）
ＣＷ：基準臭素濃度（＝１.４〜１.６［×１０−４μｍｏｌ／ｍｍ３］）
ＣＨ：補正臭素濃度（＝ΣＱｎ（＝１〜１０）／Ｖ＝Σ（Ｍｎ／Ａｎ）／Ｖ）
Ｑｎ：タングステン電極が発光管内に突出する部分に含まれる１０種類のタングス            テンハロゲン輸送サイクル阻害物質（Ａｌ、Ｃｕ、Ｍｎ、Ｓｉ、Ｋ、Ｃａ、            Ｍｇ、Ｓｎ、Ｕｒ、Ｔｈ）の夫々と反応する臭素のモル数（ｍｏｌ）
Ｖ  ：発光管有効容積
Ｍｎ：発光管内に突出された電極部分に含まれる各阻害物質の含有量
Ａｎ：各阻害物質の原子量
【００１５】
以下、本発明を図面に示す実施例に基づいて説明する。
図１は本発明に係る放電ランプの一例を示す説明図、図２は電極を示す説明図、図３はロットの異なるタングステンの阻害物質の組成を示す表、図４は実験結果を示すグラフである。
【００１６】
図１に示す放電ランプ１は、定格電力１５０Ｗの液晶プロジェクター用ショートアーク型高圧水銀ランプであって、その発光管２の管軸を反射鏡３の光軸Ｘに一致させ、対向するタングステン電極４，４間の発光点が、反射鏡３の焦点位置に位置するように配されている。
そして、発光管２は、ナトリウムＮａ及びリチウムＬｉその他のアルカリ金属の総含有率１ｐｐｍのノンアルカリ石英ガラスが用いられており、そのバルブ２ａの内部空間の全容積から電極体積を差し引いた有効容積Ｖが８５ｍｍ３に形成されている。
【００１７】
タングステン電極４は、図２（ａ）に示すように、直径０.３５ｍｍ、溶解前の長さ８.５ｍｍの電極心棒５の先端側に、直径０.２２ｍｍのコイル６が内外二重の稠密状態に巻かれており、その巻数が内側８.５ターン、外側６.５ターンとなっている。
電極心棒５及びコイル６は、いずれも、ノンドープのタングステン材料で形成されている。
そして、図２（ｂ）に示すように、点灯中にアークに接触する側となる先端部分をレーザやプラズマアークなどで溶解すると、その先端に直径約１ｍｍの略球状の放電部４ａが形成される。
【００１８】
タングステン電極４に、不純物として含まれるモリブデンＭｏは、含有率が高いと点灯初期に著しい電極損耗を起し、また、点灯中にタングステンーモリブデン合金による融点降下が生じるため、モリブデンＭｏの濃度が５ｐｐｍ以下のものを用いており、より好ましくは濃度１ｐｐｍ以下のものを用いる。
また、鉄Ｆｅ，コバルトＣｏ，ニッケルＮｉ，クロムＣｒ，アルミニウムＡｌ，ケイ素ＳｉもタングステンＷと容易に共有結合して合金を作り融点降下を起こすことがあるので、これらの濃度は夫々１ｐｐｍ以下のものを用いることにより、寿命時間内での電極先端変形を防止している。
【００１９】
このように形成した電極４，４を発光管２内に対向配設し、基準臭素濃度ＣＷ＝１.４〜１.６［×１０−４μｍｏｌ／ｍｍ３］の臭素を封入して点灯させたところ黒化現象を早期に生じた。これは、タングステン電極４に含まれる阻害物質の影響と考えられる。
【００２０】
図３は、異なるロットＬ１〜Ｌ３のタングステン材料で形成されたタングステン電極４に含まれる不純物のうち、ハロゲンと反応してタングステンハロゲン輸送サイクルを阻害する１０種類の阻害物質（Ａｌ，Ｃａ，Ｃｕ，Ｍｇ，Ｍｎ．Ｓｉ，Ｋ，Ｕ，Ｔｈ）の濃度組成を示すグラフである。
【００２１】
まず、これらの濃度組成から阻害物質の含有量を算出する。
電極４の１本の全体の重さは約４０ｍｇであり、その溶解固化された放電部４ａの重さは約１５ｍｇである。
また、放電部４ａを形成する際に、電極４の先端部分及びコイル６に含まれていた不純物は蒸発して、固化された放電部４ａには不純物はほとんど残っていない。
発光管２の両端封止部７，７に埋められてシールされる電極４の他端側埋込部４ｂは、埋込長さ約３.５ｍｍで、その重さは約６.５ｍｇである。この埋込部４ｂは、ランプ点灯中であってもに金属が蒸発するほどの高温にはならないので、この部分に含まれている阻害物質その他の不純物が蒸発することはない。
【００２２】
したがって、発光管２内に突出された電極４に含まれる阻害物質の含有量を算出する際に、本例では、電極４のうち先端側放電部４ａ及び他端側埋込部４ｂを除いた中間部４ｃに含まれている阻害物質の含有量を求めれば足りる。
中間部４ｃの重さは、電極４の全体の重さから放電部４ａ及び埋込部４ｂの重さを差し引いた１８.５ｍｇ（＝４０−１５−６.５）であり、両側の電極４，４の重さＭ０＝３７ｍｇとなり、これとタングステンメーカより供給されるロットごとの組成分析表に記載された夫々の阻害物質の含有率Ｒｎ（ｎ＝１〜１０）から、各阻害物質の含有量Ｍｎ（ｎ＝１〜１０）を下式により算出する。
Ｍｎ＝Ｍ０×Ｒｎ
【００２３】
この中間部４ｃに不純物として存在する阻害物質がランプ点灯中の初期に、徐々に蒸発してバルブ２ａの放電空間内に放出されて、タングステンハロゲン輸送サイクルを阻害するので、算出された含有量に基づき、これと反応する臭素のモル数を求める。
バルブ２ａ内は、放電により高温高圧のプラズマ状態となっているため、蒸発された阻害物質はハロゲンとの結合分解を繰り返しており、その価数を特定することができないため、一価として反応すると仮定して、そのモル数を求めた。
阻害物質を一価と仮定すれば、夫々の阻害物質のモル数は、これと反応する臭素のモル数Ｑｎ（ｎ＝１〜１０）に等しく、その阻害物質の含有量Ｍｎ及び原子量Ａｎ（ｎ＝１〜１０）より次式により求められる。                          Ｑｎ＝Ｍｎ／Ａｎ
【００２４】
夫々の阻害物質と反応する臭素のモル数Ｑｎの総和が、全ての阻害物質と反応する臭素の総モル数ΣＱｎ（ｎ＝１〜１０）であり、有効容積Ｖの発光管２内の臭素濃度ＣＨは次式により求まる。
ＣＨ＝ΣＱｎ／Ｖ
この臭素濃度ＣＨこそ、基準臭素濃度ＣＷの臭素を封入したときの不足濃度に他ならないから、これを補正臭素濃度ＣＨとすれば、発光管２内に封入すべき封入臭素濃度ＣＳはこれらの和に基づいて次式で算出される。
ＣＳ＝Ｅ（ＣＷ＋ＣＨ）
【００２５】
なお、臭素のモル数を算出する根拠となった阻害物質との反応メカニズムは必ずしも推論であり、その式も実際の反応メカニズムを反映しているとは言えず、さらに、不純物の分析結果にも誤差が含まれていることが予想されるため、これらを全て考慮して１０％の誤差を含むものとし、誤差係数Ｅ＝０.９〜１.１としている。
【実施例１】
【００２６】
図３上段は、ロットＬ１のタングステン材料を用いて、中間部４ｃの重さが二本で３７ｍｇのタングステン電極４を形成したときの各阻害物質の濃度Ｒｎ、含有量Ｍｎ、原子量Ａｎ、モル数Ｑｎを示す。
本例では総モル数ΣＱｎが、
ΣＱｎ（ｎ＝１〜１０）＝７.３２６（×１０−３μｍｏｌ）
であるから、補正臭素濃度ＣＨが、
ＣＨ＝ΣＱｎ／Ｖ＝０.８６１８（×１０−４μｍｏｌ／ｍｍ３）
となり、封入臭素濃度ＣＳは、その上限値及び下限値より、
２.０４≦ＣＳ≦２.７１（×１０−４μｍｏｌ／ｍｍ３）
となる。
【００２７】
このロットＬ１のタングステン材料で形成した電極４を用いて、封入臭素濃度を１.５〜３.５（×１０−４μｍｏｌ／ｍｍ３）まで０.１（×１０−４μｍｏｌ／ｍｍ３）ずつ変化させた定格１５０Ｗのランプを数十本作成し、反射鏡と共にプロジェクター内に取付けて寿命試験を行った。
図４に、夫々の臭素濃度における寿命の平均をプロットしたものをスムージングしたグラフを実線Ｂ１、Ｎ１で示す。
寿命は、黒化により照度が９５％まで低下した時点（実線Ｂ１図示）と、電極折れにより点灯不能となった時点（実線Ｎ１図示）のいずれか早い方とした。
【００２８】
実験によれば、このロットＬ１のタングステン電極４を用いたランプ１は、封入臭素濃度が１.９５〜２.８（×１０−４μｍｏｌ／ｍｍ３）で３５００時間以上の寿命を有する。
そして、そのほとんどのランプ１が、３０００時間程度経過した時点から電極４の根元が徐々に細くなっていき、３５００〜４０００時間で黒化する前に電極折れにより点灯不能となって寿命が尽きた。
式により求めた封入臭素濃度ＣＳ＝２.０４〜２.７１と、実験結果が概ね符合することがわかる。
即ち、本発明により、阻害物質含有量に応じて算出された封入臭素濃度ＣＳの臭素を発光管２内に封入することにより、寿命期間中、臭素によるタングステンハロゲン輸送サイクルにより発光管２内の黒化が防止され、寿命末期において電極折れを起こさせて発光管２の破裂を防止することができた。
【実施例２】
【００２９】
図３中段は、ロットＬ２のタングステン材料を用いて同様に段具ステン電極４を形成した場合の各阻害物質の濃度Ｒｎ、含有量Ｍｎ、原子量Ａｎ、モル数Ｑｎを示す。
本例では総モル数ΣＱｎが、
ΣＱｎ（ｎ＝１〜１０）＝８.５８８（×１０−３μｍｏｌ）
であるから、補正臭素濃度ＣＨが、
ＣＨ＝ΣＱｎ／Ｖ＝１．０１０４（×１０−４μｍｏｌ／ｍｍ３）
となり、封入臭素濃度ＣＳは、その上限値及び下限値より、
２.１７≦ＣＳ≦２.８７（×１０−４μｍｏｌ／ｍｍ３）
となる。
【００３０】
実施例１と同様に、このロットＬ２のタングステン材料で形成した電極４を用いて、封入臭素濃度を０.１（×１０−４μｍｏｌ／ｍｍ３）ずつ変化させた定格１５０Ｗのランプを数十本作成し、寿命試験を行った。
図４に、夫々の臭素濃度における寿命の平均をプロットしたものをスムージングしたグラフを破線Ｂ２、Ｎ２で示す。
寿命は、黒化により照度が９５％まで低下した時点（破線Ｂ２図示）と、電極折れにより点灯不能となった時点（破線Ｎ２図示）のいずれか早い方とした。
【００３１】
実験によれば、このロットＬ１のタングステン電極４を用いたランプ１は、封入臭素濃度が２.０５〜３.０（×１０−４μｍｏｌ／ｍｍ３）で３５００時間以上の寿命を有する。
そして、そのほとんどのランプ１が、３０００時間程度経過した時点から電極４の根元が徐々に細くなっていき、３５００〜４０００時間で黒化する前に電極折れにより点灯不能となって寿命が尽きた。
式により求めた封入臭素濃度ＣＳ＝２.１７〜２.８７と、実験結果が概ね符合することがわかる。
即ち、本発明により、阻害物質含有量に応じて算出された封入臭素濃度ＣＳの臭素を発光管２内に封入することにより、寿命期間中、臭素によるタングステンハロゲン輸送サイクルにより発光管２内の黒化が防止され、寿命末期において電極折れを起こさせて発光管２の破裂を防止することができた。
【実施例３】
【００３２】
図３下段は、ロットＬ３のタングステン材料を用いて同様に段具ステン電極４を形成した場合の各阻害物質の濃度Ｒｎ、含有量Ｍｎ、原子量Ａｎ、モル数Ｑｎを示す。
本例では総モル数ΣＱｎが、
ΣＱｎ（ｎ＝１〜１０）＝５.４０７（×１０−３μｍｏｌ）
であるから、補正臭素濃度ＣＨが、
ＣＨ＝ΣＱｎ／Ｖ＝０.６３６２（×１０−４μｍｏｌ／ｍｍ３）
となり、封入臭素濃度ＣＳは、その上限値及び下限値より、
１.８３≦ＣＳ≦２.４６（×１０−４μｍｏｌ／ｍｍ３）
となる。
【００３３】
各実施例と同様に、このロットＬ３のタングステン材料で形成した電極４を用いて、封入臭素濃度を０.１（×１０−４μｍｏｌ／ｍｍ３）ずつ変化させた定格１５０Ｗのランプを数十本作成し、寿命試験を行った。
図４に、夫々の臭素濃度における寿命の平均をプロットしたものをスムージングしたグラフを鎖線Ｂ３、Ｎ３で示す。
寿命は、黒化により照度が９５％まで低下した時点（鎖線Ｂ３図示）と、電極折れにより点灯不能となった時点（鎖線Ｎ３図示）のいずれか早い方とした。
【００３４】
実験によれば、このロットＬ１のタングステン電極４を用いたランプ１は、封入臭素濃度が１.８〜２.５（×１０−４μｍｏｌ／ｍｍ３）で３５００時間以上の寿命を有する。
そして、そのほとんどのランプ１が、３０００時間程度経過した時点から電極４の根元が徐々に細くなっていき、３５００〜４０００時間で黒化する前に電極折れにより点灯不能となって寿命が尽きた。
式により求めた封入臭素濃度ＣＳ＝１.８３〜２.４６と、実験結果が概ね符合することがわかる。
即ち、本発明により、阻害物質含有量に応じて算出された封入臭素濃度ＣＳの臭素を発光管２内に封入することにより、寿命期間中、臭素によるタングステンハロゲン輸送サイクルにより発光管２内の黒化が防止され、寿命末期において電極折れを起こさせて発光管２の破裂を防止することができた。
【産業上の利用可能性】
【００３５】
以上述べたように、本発明は、発光管内にタングステン電極が対向配設されると共に、所定量の臭素が封入する高圧放電ランプの用途に適用できる。
【図面の簡単な説明】
【００３６】
【図１】本発明に係る放電ランプの一例を示す説明図。
【図２】電極を示す説明図。
【図３】ロットの異なるタングステンの阻害物質の組成を示す表。
【図４】実験結果を示すグラフ。
【符号の説明】
【００３７】
１    放電ランプ
２    発光管
４    タングステン電極
４ａ  放電部
４ｂ  埋込部
４ｃ  中間部
ＣＳ  封入臭素濃度
ＣＷ  基準臭素濃度
ＣＨ  補正臭素濃度
Ｅ    誤差係数
【図１】
2008041618.tif 000003
【図２】
2008041618.tif 000004
【図３】
2008041618.tif 000005
【図４】
2008041618.tif 000006